"油中水エマルジョン組成物の製造方法であって、ケイ素含有重合体を含有して成る水溶液を生じさせ、そして前記水溶液を界面活性剤および油と混合することで前記ケイ素含有重合体を含有する油中水エマルジョン組成物を生じさせる、ことを含んで成る方法。前記ケイ素含有重合体が-SiOR3基を含有して成りかつRが独立して水素、C1-20アルキル、C2-20アルケニル、C6-12アリール、C7-20アラルキル、I族の金属イオン、II族の金属イオンおよびNR’4から成る群より選択されかつR’が独立して水素、C1-20アルキル、C2-20アルケニル、C6-12アリールおよびC7-20アラルキルから成る群より選択されかつRおよびR’が独立して置換されていないか或はヒドロキシで置換されている請求項1記載の方法。Rが独立してNa、KおよびNH4から成る群より選択される請求項2記載の方法。前記ケイ素含有重合体をケイ素含有ポリエチレンイミン、ビニルトリエトキシシラン共重合体、アクリル酸とトリエトキシシリルプロピルアクリルアミドの共重合体、アクリル酸とトリエトキシビニルシランの共重合体、ケイ素含有多糖、ケイ素含有スチレン/無水マレイン酸共重合体、ケイ素含有無水マレイン酸/アルキルビニルエーテル共重合体およびこれらの混合物から成る群より選択する請求項1記載の方法。前記ケイ素含有重合体の重量平均分子量が約1,000以上である請求項1記載の方法。ケイ素含有重合体を含有して成る油中水エマルジョン組成物であって、ケイ素含有重合体を含有して成る水溶液を界面活性剤および油と混合して油中水エマルジョン組成物を得ることで製造した組成物。前記ケイ素含有重合体が-SiOR3基を含有して成りかつRが独立して水素、C1-20アルキル、C2-20アルケニル、C6-12アリール、C7-20アラルキル、I族の金属イオン、II族の金属イオンおよびNR’4から成る群より選択されかつR’が独立して水素、C1-20アルキル、C2-20アルケニル、C6-12アリールおよびC7-20アラルキルから成る群より選択されかつRおよびR’が独立して置換されていないか或はヒドロキシで置換されている請求項6記載の組成物。Rが独立してNa、KおよびNH4から成る群より選択される請求項7記載の組成物。前記ケイ素含有重合体がケイ素含有ポリエチレンイミン、ビニルトリエトキシシラン共重合体、アクリル酸とトリエトキシシリルプロピルアクリルアミドの共重合体、アクリル酸とトリエトキシビニルシランの共重合体、ケイ素含有多糖、ケイ素含有スチレン/無水マレイン酸共重合体、ケイ素含有無水マレイン酸/アルキルビニルエーテル共重合体およびこれらの混合物から成る群より選択される請求項6記載の組成物。前記ケイ素含有重合体の重量平均分子量が約1,000以上である請求項6記載の組成物。凝集方法であって、請求項6記載の油中水エマルジョン組成物を用いて生じさせた高分子凝集剤をアルミナ製造工程における工程流れと混合することを含んで成っていて、その中に懸濁している固体の少なくとも一部を凝集させるに有効な量で前記高分子凝集剤を混合しかつ前記懸濁している固体が赤泥、アルミノケイ酸ナトリウム、ケイ酸カルシウム、アルミノケイ酸カルシウム、酸化チタンおよびこれらの混合物から成る群より選択される方法。前記高分子凝集剤を約0.1ppmから約500ppmの範囲の量で前記工程流れと混合する請求項11記載の方法。前記工程流れが懸濁している赤泥を含有して成る請求項11記載の方法。更に前記懸濁している赤泥の少なくとも一部を凝集させることも含んで成る請求項13記載の方法。前記アルミナ製造工程がバイエル方法である請求項11記載の方法。前記アルミナ製造工程がシンター方法である請求項11記載の方法。油中水エマルジョン組成物であって、-SiOR3基を含有する単量体単位を少なくとも8有するケイ素含有重合体を含有して成る組成物。Rが独立して水素、C1-20アルキル、C2-20アルケニル、C6-12アリール、C7-20アラルキル、I族の金属イオン、II族の金属イオンおよびNR’4から成る群より選択されかつR’が独立して水素、C1-20アルキル、C2-20アルケニル、C6-12アリールおよびC7-20アラルキルから成る群より選択されかつRおよびR’が置換されていないか或はヒドロキシで置換されている請求項17記載の組成物。Rが独立してNa、KおよびNH4から成る群より選択される請求項18記載の組成物。前記ケイ素含有重合体がケイ素含有ポリエチレンイミン、ビニルトリエトキシシラン共重合体、アクリル酸とトリエトキシシリルプロピルアクリルアミドの共重合体、アクリル酸とトリエトキシビニルシランの共重合体、ケイ素含有多糖、ケイ素含有スチレン/無水マレイン酸共重合体、ケイ素含有無水マレイン酸/アルキルビニルエーテル共重合体およびこれらの混合物から成る群より選択される請求項17記載の組成物。ケイ素含有重合体溶液Na形態のケイ素含有重合体の調製14.85gの無水マレイン酸と15.15gのスチレンをトルエンに入れることで生じさせた溶液を反応槽に仕込んだ。その反応の内容物を工程全体に渡って機械的に撹拌した。その溶液を70°Cに加熱しながらそれに窒素を吹き込むことで脱酸素を45分間受けさせた。0.45gのラウロイルパーオキサイドを7.5gのトルエンに入れることで生じさせた脱酸素溶液を添加することで重合を開始させたが、発熱反応であることから温度が上昇した。その反応物を73-77°Cに必要に応じて冷却もしくは加熱を行うことで1.5時間維持した。1.5時間後の反応物に63.44gのトルエンを添加した後、0.22gのラウロイルパーオキサイドを3.75gのトルエンに入れることで生じさせた溶液を添加した。その反応物を100-105°Cに加熱し、その状態に1時間保持した後、50°Cに冷却した。10.16gの3-アミノプロピルトリエトキシシランと0.77gのジプロピルアミンを48.09gのトルエンに入れることで生じさせた溶液を加えた後の反応物を100-103°Cに加熱して、その状態に0.5時間保持した。40°Cに冷却した後の反応物に4重量/重量の水酸化ナトリウム水溶液を386.12g滴下した。この滴下が終了した後に温度を40°Cに更に1時間維持すると結果としてトルエンの透明な上部層と乳状の下部水層が生じた。その下部の水層を分離した後、60°Cで真空蒸留を行って水のいくらかおよびトルエンの全部を除去することで、最終的にケイ素含有重合体が入っている水溶液を282g得た。ケイ素含有重合体溶液K形態のケイ素含有重合体の調製カリウムK形態のケイ素含有重合体の調製を4のNaOH溶液を添加する代わりに7重量/重量の水酸化カリウムKOH水溶液を309.5g添加する以外は実施例1と同様にして実施した。ケイ素含有重合体Na形態のケイ素含有重合体が入っているエマルジョンの調製ケイ素含有重合体が入っているエマルジョンを生じさせる目的で、1.93gのLumulsePOE2LambentTechnologiesGurnee、ILのオレイルアミン/エチレンオキサイド反応生成物を22.75gのExxsolD-80油ExxonMobilChemicalCompanyHoustonTXのに入れることで生じさせた溶液を撹拌しながらこれに実施例1で得たケイ素含有重合体溶液を70g加えた。次に、手持ちホモジナイザーを前記混合物の中に入れてHI10,000rpmで30秒間作動させることで、注ぎ込むことが可能な不透明な白色の油中水エマルジョンを生じさせた。前記ホモジナイザーはローター-ステーター型であり、それの製品名はBioHomogenizerであり、これはBioSpecProductsBartlesville、Oklahomaから入手可能である。均一になった後のエマルジョンを350rpmで機械的に撹拌しながらこれに1.44gのSurfonicN-95HuntsmanPerformanceProductsTheWoodlands、Texasの逆界面活性剤を滴下することで配合を完了した。ケイ素含有重合体Na形態のケイ素含有重合体が入っているエマルジョンの調製ケイ素含有重合体が入っているエマルジョンを生じさせる目的で、0.86gのHypermerA60CrodaEdison、NJから入手可能な高分子量界面活性剤を12.96gのExxsolD-80油ExxonMobilChemicalCompanyHoustonTXのに入れることで生じさせた溶液を撹拌しながらこれに実施例1で得たケイ素含有重合体溶液を40g加えた。次に、手持ちホモジナイザーを前記混合物の中に入れてHI10,000rpmで30秒間作動させることで、注ぎ込むことが可能な不透明な白色の油中水エマルジョンを生じさせた。前記ホモジナイザーはローター-ステーター型であり、それの製品名はBioHomogenizerであり、これはBioSpecProductsBartlesville、Oklahomaから入手可能である。ケイ素含有重合体K形態のケイ素含有重合体が入っているエマルジョンの調製ケイ素含有重合体が入っているエマルジョンを生じさせる目的で、1.93gのLumulsePOE2LambentTechnologiesGurnee、ILのオレイルアミン/エチレンオキサイド反応生成物を22.75gのExxsolD-80油ExxonMobilChemicalCompanyHoustonTXのに入れることで生じさせた溶液を撹拌しながらこれに実施例2で得た重合体溶液を70g加えた。次に、手持ちホモジナイザーを前記混合物の中に入れてHI10,000rpmで30秒間作動させることで、注ぎ込むことが可能な不透明な白色の油中水エマルジョンを生じさせた。前記ホモジナイザーはローター-ステーター型であり、それの製品名はBioHomogenizerであり、これはBioSpecProductsBartlesville、Oklahomaから入手可能である。均一になった後のエマルジョンを350rpmで機械的に撹拌しながらこれに1.44gのSurfonicN-95HuntsmanPerformanceProductsTheWoodlands、Texasの逆界面活性剤を滴下することで配合を完了した。ケイ素を含有するPEIが基になった重合体溶液の調製44gのEpominP-1050NipponShokubaiから商業的に入手可能なポリエチレンイミンPEIが50重量入っている水溶液と522.8gの水で生じさせた溶液を反応槽に仕込んだ。撹拌を行いながら50重量の水酸化ナトリウム水溶液を64.94gの量で温度が40Cを超えないような添加速度でゆっくり加えた。次に、撹拌を行いながら3-グリシジルオキシプロピルトリメトキシシランを42.24gの量で温度が40Cを超えないような添加速度でゆっくり加えた。添加が終了した後の溶液を室温で更に6時間撹拌した。ケイ素を含有するPEIが基になった重合体溶液のエマルジョンの調製ケイ素含有重合体が入っているエマルジョンを生じさせる目的で、0.83gのLumulsePOE2LambentTechnologiesGurnee、ILのオレイルアミン/エチレンオキサイド反応生成物を9.75gのExxsolD-80油ExxonMobilChemicalCompanyHoustonTXのに入れることで生じさせた溶液を撹拌しながらこれに実施例6で得たケイ素含有重合体溶液を30g加えた。次に、手持ちホモジナイザーを前記混合物の中に入れてHI10,000rpmで30秒間作動させることで、注ぎ込むことが可能な不透明な白色の油中水エマルジョンを生じさせた。前記ホモジナイザーはローター-ステーター型であり、それの製品名はBioHomogenizerであり、これはBioSpecProductsBartlesville、Oklahomaから入手可能である。均一になった後のエマルジョンを機械的に撹拌しながらこれに0.62gのSurfonicN-95HuntsmanPerformanceProductsTheWoodlands、Texasの逆界面活性剤を滴下することで配合を完了した。本明細書で用いる如き用語含有して成るは包含、含有またはで特徴づけられると同義語であり、包含的または変更可能であり、追加的要素も列挙しなかった要素も方法の段階も排除するものでない。本明細書および請求項で用いる材料、反応条件などの量を表すあらゆる数値は全て用語約による修飾を受けていると理解されるべきである。従って、反対であると示さない限り、本明細書および添付請求項に示す数値パラメーターは近似値であり、これは本発明で得ることを探求する所望特性に応じて変わり得る。最低限でも、相当物の原則を本請求項の範囲に適用することを制限する企てとしてではなく、各数値パラメーターは有効数字の数および通常の四捨五入のやり方を考慮して解釈されるべきである。この上で行った説明に本発明のいくつかの方法および物質を開示している。本発明は方法および物質の点で修正を受け易いばかりでなく製造方法および装置の点でも変更を受け易い。そのような修正は本明細書に開示する発明の開示または実施を考慮することで当業者に明らかになるであろう。従って、本発明を本明細書に開示する具体的態様に限定することを意図するものでなく、添付請求項に具体的に示す如き本発明の真の範囲および精神の範囲内に入るあらゆる修正形および代替形の全部を本発明に包含させることを意図する。"